(57)【要約】【課題】液体に接触する環境にて対象物の搬送に使用されるローラであって、ローラ自体や搬送対象物を劣化させることなくぬめりの付着を防止できるローラを提供する。【解決手段】液体に接触する環境で使用されるローラであって、少なくともその最外部を形成するエラストマーまたは合成樹脂に抗菌剤が配合されたものであるローラ。【選択図】　　なし【特許請求の範囲】
【請求項１】
液体に接触して使用されるローラであって、少なくともその最外部を形成するエラストマーまたは合成樹脂に抗菌剤が配合されたものであるローラ。
【請求項２】
抗菌剤がチアゾリン系抗菌剤である、請求項１に記載のローラ。
【請求項３】
上記最外部がエラストマーで形成されてなり、該エラストマーがオレフィン系エラストマーであることを特徴とする請求項１または２に記載のローラ。
【請求項４】
写真現像機の水洗槽で使用されるものである、請求項１〜３のいずれかに記載のローラ。
【発明の詳細な説明】
【０００１】
【発明の属する技術分野】
本発明は、液体に接触する環境で使用されるローラであって、ぬめりが付着しにくいローラに関する。
【０００２】
【従来の技術】
例えば写真現像機の水洗槽にて使用されるローラなど、水に接触する環境で対象物の搬送に使用されるローラは、夏場などの高温時に１週間程度放置すると、ローラの表面にぬめりが発生する。この状態で使用すると、ローラと搬送対象物との間にぬめりが介在するため、搬送対象物がスリップするという不具合が起こる。またこのようなローラを長期間放置した後に使用する場合には、通常、水を抜き換えて使用するが、ローラ表面に一旦付着したぬめりは取れにくく、擦り洗いによって除去しようとするとローラ表面を傷つけてしまうことがある。
【０００３】
上記ローラの表面にぬめりが付着することを防止するため、例えば漂白剤などの薬剤を水中に投与する方法が従来より採られてきている。しかしながら上記薬剤によって搬送対象物やローラ材料が劣化してしまうこともあり、この方法では限界がある。
【０００４】
【特許文献１】
特開２０００−２０３７５４号公報
【０００５】
【発明が解決しようとする課題】
本発明は、上記課題を解決するためになされたものであって、その目的とするところは、液体に接触する環境にて対象物の搬送に使用されるローラであって、ローラ自体や搬送対象物を劣化させることなくぬめりの付着を防止できるローラを提供することである。
【０００６】
【課題を解決するための手段】
本発明者らは、上記課題を解決するため鋭意研究を行った結果、本発明を完成するに至った。即ち、本発明は以下のとおりである。
（１）液体に接触して使用されるローラであって、少なくともその最外部を形成するエラストマーまたは合成樹脂に抗菌剤が配合されたものであるローラ。
（２）抗菌剤がチアゾリン系抗菌剤である、上記（１）に記載のローラ。
（３）上記最外部がエラストマーで形成されてなり、該エラストマーがオレフィン系エラストマーであることを特徴とする上記（１）または（２）に記載のローラ。
（４）写真現像機の水洗槽で使用されるものである、上記（１）〜（３）のいずれかに記載のローラ。
【０００７】
【発明の実施の形態】
以下、本発明を詳細に説明する。
本発明のローラは、液体に接触して使用される円筒状物または円柱状物であって、少なくともその最外部を形成するエラストマーまたは合成樹脂に抗菌剤が配合されたものである。本発明のローラは、かかる特徴を備えるものであるならば、単層であっても複数層であってもよい。なお本明細書でいう「円筒状」または「円柱状」は、その軸線方向におけるいずれの断面もが略合同な円形である中空または中実の形状をいう。
【０００８】
本発明において、少なくとも最外部を形成するエラストマーまたは合成樹脂としては、通常、ローラに使用されるものを特に制限なく使用することができる。具体的には、エラストマーとしては、オレフィン系エラストマー、スチレン系エラストマー、ポリアミド系エラストマー、塩化ビニル系エラストマー、ポリエステル系エラストマーなどが挙げられる。また、合成樹脂としては、ポリエチレン樹脂、ポリプロピレン樹脂、ＡＢＳ（アクリロニトリル−ブタジエン−スチレン）樹脂、ポリアミド樹脂、ポリカーボネート樹脂、ポリフェニレンエーテル樹脂、ポリアセタール樹脂などが挙げられる。これらの中でも、耐加水分解性に優れ、吸水性が小さいことから、オレフィン系エラストマーが好ましい。
【０００９】
本発明に用いる抗菌剤としては、上記少なくとも最外部を形成するエラストマーまたは合成樹脂にそれぞれ対応した従来公知の適宜の抗菌剤を使用すればよい。
例えば、オレフィン系エラストマーにて少なくとも最外部を形成する場合には、ベンゾイミダゾール系、チアゾリン系などの金属系抗菌剤が挙げられ、中でも人体への影響がなく、防菌、防カビの双方に効果があることから、チアゾリン系抗菌剤を使用するのが好ましい。このような抗菌剤としては、市販のもの、例えばダイキラーＰＥＭ７１４（大日精化工業（株）製）を用いればよい。
またその他、スチレン系エラストマーにて最外層を形成する場合には例えばダイキラーＰＳＭ４０１（大日精化工業（株）製）を、塩化ビニル系エラストマーにて最外層を形成する場合には例えばダイキラーＶＴＭ８０１（大日精化工業（株）製）を、ポリアミド系エラストマーにて最外層を形成する場合には例えばダイキラーＰＡＭ５０２０（大日精化工業（株）製）を使用するのが好ましい。
【００１０】
本発明のローラにおける抗菌剤の配合量は、用いる抗菌剤の種類、対応する上記エラストマー、合成樹脂の種類などによって様々であるが、上記最外部を形成するエラストマーまたは合成樹脂１００重量部に対し、１重量部〜２０重量部であるのが好ましく、５重量部〜１０重量部であるのがより好ましい。抗菌剤が１重量部未満であると、抗菌剤が少なすぎて後述するぬめりの付着防止効果を充分に発揮できない傾向にあるためであり、また抗菌剤が２０重量部を超えると、エラストマーの弾性が失われる傾向にあるためである。
【００１１】
本発明のローラは、液体に接触する環境にて使用されるものである。上記液体は、ローラの搬送対象によって様々であるが、水（例えば、写真現像機の水洗槽にて使用される搬送用のローラ）が挙げられる。
【００１２】
本発明のローラは、上記のような液体に接触して使用されたとしても、ローラ自体や搬送対象物を劣化させることなくぬめりの付着を防止できるという効果を有するものである。このようなローラによれば、液体に接触するようにして使用してもぬめりが発生しないので、搬送対象物のスリップなどを確実に防止することができる。
なお、ローラの表面にぬめりが付着しないという効果は、例えば、水中（３７℃）で１週間放置した対のローラで、紙葉（１２６．５ｍｍ×８９ｍｍ写真紙）をローラ中央部で搬送できるか否かによって評価できる（ローラ中央部は、たわみが生じるため搬送しにくくなる傾向にある。）。
【００１３】
本発明のローラは、その最外部を形成するエラストマーまたは合成樹脂の従来公知の適宜の成形方法、条件にて好適に製造することができる。例えば、オレフィン系エラストマーに上記チアゾリン系抗菌剤を配合した単層ローラを形成する場合には、例えば、押出成形にてエラストマーのチューブを成形し、これに金属シャフトを圧入後、外径を研削・仕上げすることによって製造することができる。
【００１４】
本発明のローラは、その大きさについて特に制限されるものではなく、その用途に応じて適宜すればよいが、通常、外径が１．２ｃｍ〜４．０ｃｍ程度、長さが２００ｃｍ〜３５０ｃｍ程度である。
【００１５】
本発明のローラの少なくとも最外部は、本発明の効果を阻害しない範囲で、発泡させてもよい。
【００１６】
【実施例】
以下に実施例を示し、本発明を具体的に説明するが、本発明は下記の実施例に制限されるものではない。
実施例１
オレフィン系エラストマー（サントプレーン１０１−５５、ＡＥＳジャパン（株）製）を９０重量％、抗菌剤（ダイキラーＰＥＭ７１４、大日精化工業（株）製）を１０重量％配合した組成物を混練し、押出成形にてエラストマーのチューブを成形し、これに金属シャフトを圧入後、外径を研削・仕上げすることによって、外径３３ｍｍ、肉厚１．５ｍｍ、長さ２５０ｍｍの単層のローラを作製した。
【００１７】
比較例１
組成物に抗菌剤を配合しなかった以外は、実施例１と同様にして単層のローラを作製した。
【００１８】
〔評価〕
実施例１、比較例１でそれぞれ得られたローラについて、水槽中に収容された３７℃の水道水中に浸漬し、１週間放置した。
ローラ表面を指の先で触ると、防菌剤を入れた方は特にぬめりは感じなかったが、入れない方は明らかにぬめりが発生していた。
また図１に簡略化して示すように、実施例１、比較例１で得られたローラ１，１’をそれぞれ対として、上記１週間放置後に紙葉２（１２６．５ｍｍ×８９ｍｍ写真紙）が、上述したローラの中央部１ａ，１’ａ（長さ２５０ｍｍに対する半分１２５ｍｍの位置に前記写真紙を縦長に設置）で搬送できるかスリップするかによって、各ローラのぬめりの程度を評価した。
結果、実施例１のローラは問題なく搬送でき、比較例１のローラはスリップして搬送できなかった。
【００１９】
【発明の効果】
以上の説明で明らかなように、本発明によれば、液体に接触する環境にて対象物の搬送に使用されるローラであって、ローラ自体や搬送対象物を劣化させることなくぬめりの付着を防止できるローラを提供することができる。
【図面の簡単な説明】
【図１】ローラのぬめり評価の方法を簡略化して示す図である。
【図１】
2004099249.tif 000002